Corps moulé sous forme de balle d’un copolymère bloc comprenant une unité de monomère de vinyle aromatique et une unité de monomère diène conjugué, le copolymère bloc comprenant un fragment bloc vinyle aromatique, et le copolymère bloc satisfaisant aux à suivantes : le copolymère bloc présente une teneur en unités de monomère de vinyle aromatique de 10 à 30 % en masse ; une proportion entre le fragment bloc vinyle aromatique et un contenu total en unités de monomère de vinyle aromatique est de 90 à 100 % en masse ; le fragment bloc vinyle aromatique a un poids moléculaire de sommet de pic de 10 000 à 30 000 ; et un rapport entre le poids moléculaire moyen en poids, Mw, et le poids moléculaire moyen en nombre, Mn, dans le fragment bloc vinyle aromatique (Mw/Mn) est compris entre 1,15 et 1,40. Corps moulé sous forme de balle selon la revendication 1, dans lequel une solution dans le styrène à 5 % en masse du copolymère bloc présente une viscosité de 7 à 15 mPa·s sous une condition de température de 25 ºC. Corps moulé sous forme de balle selon la revendication 1, dans lequel le copolymère bloc présente une teneur en liaisons 1,2-vinyle de 15 à 30 % en mole dans l’unité de monomère diène conjugué. Corps moulé sous forme de balle selon la revendication 1, présentant une dureté de 50 à 72 mesurée à l’aide d’un duromètre de type E selon la norme JIS K6253. Copolymère bloc comprenant une unité de monomère de vinyle aromatique et une unité de monomère diène conjugué, le copolymère bloc comprenant un fragment bloc vinyle aromatique, et le copolymère bloc satisfaisant aux à suivantes : le copolymère bloc présente une teneur en unités de monomère de vinyle aromatique de 10 à 30 % en masse ; une proportion entre le fragment bloc vinyle aromatique et un contenu total en unités de monomère de vinyle aromatique est de 90 à 100 % en masse ; le fragment bloc vinyle aromatique a un poids moléculaire de sommet de pic de 10 000 à 30 000 ; et un rapport entre le poids moléculaire moyen en poids, Mw, et le poids moléculaire moyen en nombre, Mn, dans le fragment bloc vinyle aromatique (Mw/Mn) est compris entre 1,15 et 1,40. Copolymère bloc selon la revendication 5, dans lequel une solution dans le styrène à 5 % en masse du copolymère bloc présente une viscosité de 7 à 15 mPa·s sous une condition de température de 25 ºC. Copolymère bloc selon la revendication 5, le copolymère bloc présentant une teneur en liaisons 1,2-vinyle de 15 à 30 % en mole dans l’unité de monomère diène conjugué. Composition de résine résultant de la polymérisation de : 3 à 20 parties en masse du copolymère bloc qui constitue le corps moulé sous forme de balle selon l’une quelconque des revendications 1 à 4, et 97 à 80 parties en masse d’une résine à base de styrène. Composition de résine selon la revendication 8, dans laquelle la résine à base de styrène est un copolymère d’un composé à base de styrène et d’acrylonitrile. Procédé de production du copolymère bloc qui constitue le corps moulé sous forme de balle selon l’une quelconque des revendications 1 à 4, le procédé comprenant les étapes consistant à : apporter un composé diène conjugué dans un réacteur pour polymériser le composé diène conjugué de manière à atteindre un pic de température de 91 à 100 ºC ; et apporter et polymériser un composé vinylique aromatique en maintenant une température de 90 à 100 ºC dans le réacteur. Composition de résine résultant de la polymérisation de : 3 à 20 parties en masse du copolymère bloc selon l’une quelconque des revendications 5 à 7 ; et 97 à 80 parties en masse d’une résine à base de styrène. Composition de résine selon la revendication 11, dans laquelle la résine à base de styrène est un copolymère d’un composé à base de styrène et d’acrylonitrile. Procédé de production du copolymère bloc selon l’une quelconque des revendications 5 à 7, le procédé comprenant les étapes consistant à : apporter un composé diène conjugué dans un réacteur pour polymériser le composé diène conjugué de manière à atteindre un pic de température de 91 à 100 ºC ; et apporter et polymériser un composé vinylique aromatique en maintenant une température de 90 à 100 ºC dans le réacteur.